(57)【要約】【課題】シュウ酸銀を熱分解して簡便に得られた銀ナノ粒子を用い、印刷部が金属光沢を示すと共に導電性が低いメタリックインク及びそれを用いた被印刷物を提供する。【解決手段】メタリックインクは、ポリビニルピロリドンで表面が保護された銀ナノ粒子と、分散剤と、分散媒と、を含むインクであり、上記インクの表面抵抗率が１０５Ω／□以上である。【選択図】なし【特許請求の範囲】
【請求項１】
ポリビニルピロリドンで表面が保護された銀ナノ粒子と、分散剤と、分散媒と、を含むインクであり、
上記インクの表面抵抗率が１０５Ω／□以上であることを特徴とするメタリックインク。
【請求項２】
上記銀ナノ粒子は、メジアン径（Ｄ５０）が１５ｎｍ以上１５０ｎｍ以下の範囲内であることを特徴とする請求項１に記載のメタリックインク。
【請求項３】
上記メタリックインクの粘度は、２ｍＰａ・ｓ以上６ｍＰａ・ｓ以下の範囲内であることを特徴とする請求項１又は請求項２に記載のメタリックインク。
【請求項４】
上記分散媒は、グリセリン、プロピレングリコール及びポリエチレングリコールの少なくとも１種を、上記分散媒１００重量％に対し、合計で１重量％以上５０重量％以下の範囲内で含有していることを特徴とする請求項１〜請求項３のいずれか１項に記載のメタリックインク。
【請求項５】
請求項１〜請求項４のいずれか１項に記載のメタリックインクで印刷された印刷部を備える被印刷物。
【請求項６】
上記印刷部は、銀ナノ粒子同士が融着していないことを特徴とする請求項５に記載の被印刷物。
【発明の詳細な説明】
【技術分野】
【０００１】
本発明は、メタリックインク及びそれを用いた印刷部を備える被印刷物に関する。
【背景技術】
【０００２】
近年、印刷部の意匠性の観点から、金属光沢を呈するインクのニーズが高まっている。しかし、そのようなインクは、導電性の金属材料を用いることが多く、通電による電気回路のショートや電波障害等の心配から電子機器への使用は限られる。
一方で、粒径がナノメートルレベルまで微細化された金属ナノ粒子を用いたインクは、金属光沢性の意匠を呈するインクとして優れた適性を有していることが見出されている。これは、金属ナノ粒子を含有する分散液を塗布すると、分散媒の揮発に伴い、金属ナノ粒子が均一に配列し金属光沢を呈するためである。特に、金属ナノ粒子の中でも銀等の貴金属は耐食性に優れるため、銀ナノ粒子などの貴金属を用いたインクは、応用範囲が広く金属光沢性があるインクとして有用である。
【０００３】
このような銀ナノ粒子は、更に、適切な保護剤で表面を覆うことにより、低粘度の分散媒中でも沈降することなく分散性を維持する。このため、銀ナノ粒子を使用することで、低粘度のインクが用いられるインクジェット法等に適したインクを作製可能である。
ここで、銀ナノ粒子を製造する方法としては、一般には硝酸銀や塩化銀等の銀塩を溶解させた水溶液等を用いて、存在する銀イオンを何らかの還元剤により還元して所望の形態の金属塩として析出させることが通常であった（特許文献１〜特許文献３）。
【０００４】
また、シュウ酸銀とアミンを混合して熱分解することにより、シュウ酸銀アミン錯体を経て銀ナノ粒子を製造する方法等も知られている（特許文献４、特許文献５）。この手法は、銀イオンを還元するための還元剤を混合する必要がなく、単純な手法で銀ナノ粒子を製造することが可能である。更に、この手法では、アミン錯体の分解の際、アミン分子のアミノ基が銀粒子表面に配位することから、分散剤を添加しなくてもある種の分散媒に分散可能な銀ナノ粒子が得られる。
また、シュウ酸銀を熱分解させる際に、粒子の表面に配位する分子としてポリビニルピロリドンを用いて銀ナノ粒子を製造する方法もある（非特許文献１）。この手法で合成した銀ナノ粒子にはプレート状のものも含まれ、インク化した際に強い金属光沢が期待される。
【先行技術文献】
【特許文献】
【０００５】
【特許文献１】特開２０１２−１８０５８９号公報
【特許文献２】特開２０１２−１４０７０１号公報
【特許文献３】特開２００２−１２１４３７号公報
【特許文献４】特開２０１２−１６２７６７号公報
【特許文献５】特許第５５７４７６１号公報
【非特許文献】
【０００６】
【非特許文献１】T. Togashi, S. Ojima, I. Sato, K. Kanaizuka, and M. Kurihara, Chem. Lett., 2016, 45, 646-648
【発明の概要】
【発明が解決しようとする課題】
【０００７】
本発明はこのような事情に鑑みてなされたものであって、シュウ酸銀を熱分解して簡便に得られた銀ナノ粒子を用い、印刷部が金属光沢を示すと共に導電性が低くなるメタリックインク、及びそれを用いた被印刷物を提供することを目的とする。
【課題を解決するための手段】
【０００８】
課題を解決するために、本発明の一態様に係るメタリックインクは、ポリビニルピロリドンで表面が保護された銀ナノ粒子と、分散剤と、分散媒と、を含むインクであり、上記インクの表面抵抗率が１０５Ω／□以上であることを要旨とする。
【発明の効果】
【０００９】
本発明の一態様によれば、金属光沢を示すと共に導電性が低い印刷部を作製可能なメタリックインクを提供することができる。本発明の一態様のインクによれば、印刷部が金属光沢を示すことから意匠性が高いうえ、導電性が低いため、電波を透過する必要のある部材への印刷や、内部回路の破壊防止に繋がることが期待される。
【図面の簡単な説明】
【００１０】
【図１】本発明の実施例１で得られた銀ナノ粒子の水分散液を基板に塗布し乾燥させた後、観察した銀ナノ粒子の走査型電子顕微鏡像を示す図である。
【図２】本発明の実施例１で得られた銀ナノ粒子の粒度分布及び累積度数（％）を示す図である。
【図３】本発明の実施例１で得られた銀ナノ粒子分散液の吸光スペクトルを示す図である。
【図４】本発明の実施例３で得られた印刷部を観察した走査型電子顕微鏡像を示す図である。
【発明を実施するための形態】
【００１１】
（銀ナノ粒子を用いたメタリックインク）
以下、本発明の実施形態（以下、本実施形態）について説明する。本発明は以下の実施形態に限定されるものではない。
本実施形態に係るメタリックインク（以下、単にインクとも称する）は、ポリビニルピロリドンで表面が保護された銀ナノ粒子（以下、単に銀ナノ粒子とも称する）と、分散剤と、分散媒とを有する。
本実施形態に係るインクによって印刷された印刷部は、銀ナノ粒子同士が融着していないことが好ましい。銀ナノ粒子同士が融着していない場合、印刷部の導電性は低くなる。
【００１２】
上記印刷部の表面抵抗率は、例えば、１０５Ω／□（以下、単にΩとも称する）以上であることが好ましい。表面抵抗率が、１０５Ω以上１０９Ω以下では静電気拡散性、１０９Ω以上１０１４Ω以下で帯電防止性を示す。更に、電波透過性に必要な表面抵抗率は１０３Ω以上であるため、１０５Ω以上の表面抵抗を有する印刷部は電波透過性も示す。上記印刷部の表面抵抗率は高いほど好ましいため、上限は特にない。
本実施形態に係るインクに用いられる銀ナノ粒子を構成する銀の原料としては、加熱分解により容易に金属を生成し、かつ、銀以外の不純物を生じにくい観点から、シュウ酸銀が好ましい。シュウ酸銀は、銀含有率が高いとともに、加熱によりシュウ酸イオンが二酸化炭素として分解除去される。このために、還元剤を必要とせず熱分解により金属銀がそのまま得られ、不純物が残留しにくい点で、他の原料と比べて有利といえる。
【００１３】
本実施形態では、上記銀化合物をポリビニルピロリドン溶液中で加熱分解することで、ポリビニルピロリドンで表面が保護された銀ナノ粒子を製造する。ポリビニルピロリドンは、銀ナノ粒子の表面を保護する役割を果たすと共に、分散剤としても働く。
ポリビニルピロリドンで表面が保護された銀ナノ粒子とは、銀ナノ粒子の表面の少なくとも一部にポリビニルピロリドンを有している態様を表す。ポリビニルピロリドンの含有量は、分散液に対して０．１重量％以上３０重量％以下であることが好ましい。０．１重量％より少ない場合、銀同士が凝集してしまいナノ粒子を形成することが難しくなり、３０重量％より多い場合、銀ナノ粒子が高分子に絡まってしまいフィルタで目詰まりする恐れがある。銀ナノ粒子の表面に存在するポリビニルピロリドンは、ＴＧ−ＤＴＡ（熱重量示差熱）測定によって検出することが可能である。
【００１４】
本実施形態に係る銀ナノ粒子は、例えば、メジアン径（Ｄ５０）が１５ｎｍ以上１５０ｎｍ以下の範囲内であり、水やアルコールといった分散媒に分散可能である。なお、銀ナノ粒子のメジアン径（Ｄ５０）が１５ｎｍより小さいと視認性が低下し、銀ナノ粒子のメジアン径（Ｄ５０）が１５０ｎｍより大きいと分散性が低下することがある。
また、銀ナノ粒子の形状としては、球状、平板状、多角形状等のいずれか、又は複数の形状のものを含む。平板状の銀ナノ粒子は表面積が大きく、粒子が少量であっても視認性がよいことが期待される。また、銀ナノ粒子の形状が球状であると大きさが均一になりやすく、銀ナノ粒子が隙間なく並ぶことが期待できる。このため、球状の銀ナノ粒子も視認性がよいことが期待される。
【００１５】
銀ナノ粒子分散液の吸光スペクトルは、球状若しくは粒径の小さい銀ナノ粒子由来するものが４００ｎｍ付近にピークを有し、アスペクト比の大きい平板状銀ナノ粒子等に由来するものが６００〜１３００ｎｍ領域にブロードなピークを有することもある。換言すると、本実施形態に係る銀ナノ粒子が水を含む分散媒に分散された銀ナノ粒子分散液は、吸光スペクトルにおいて、３００ｎｍ以上５５０ｎｍ以下の波長領域に、球状又は粒径の小さい銀ナノ粒子に由来する第１のピークを有し、６００ｎｍ以上１３００ｎｍ以下の波長領域に、第１のピークよりもブロードであり、アスペクト比の大きい平板状の銀ナノ粒子等に由来する第２のピークを有していてもよい。なお、この吸光スペクトルは、例えば、紫外可視分光光度計（島津製作所社製、ＵＶ−２６００、透過モード、２５℃で測定）で測定を行うことができる。
【００１６】
インクにおける銀ナノ粒子の添加量は、例えば、１重量％以上５０重量％以下の範囲内であることが好ましい。なお、金属光沢が強くなることから、銀ナノ粒子の添加量は、１５重量％以上であることが特に好ましい。銀ナノ粒子の添加量が１重量％を下回ると印刷物としての視認性が低下し、５０重量％を上回ると分散性が低下することがある。
銀ナノ粒子の表面を保護するポリビニルピロリドンは、特に、その分子量に制限はないが、分子量１，０００，０００以下であることが好ましい。ポリビニルピロリドンの分子量が１，０００，０００より大きいと、溶液の粘度が高く扱いづらくなることがある。ポリビニルピロリドンの状態についての制限はなく、粉末製品を用いて溶液を作製しても、液体製品を用いてもよい。本実施形態において使用可能なポリビニルピロリドンとして、具体的には、日本触媒社製、ポリビニルドンＫ−３０、ポリビニルドンＫ−８５、ポリビニルドンＫ−３０Ｗ、ポリビニルドンＫ−８５Ｗ、第一工業製薬社製、ピッツコールＫ−３０（分子量４５，０００）、ピッツコールＫ−５０（分子量２５０，０００）、ピッツコールＫ−８０（分子量９００，０００）、ピッツコールＫ−８５（分子量１，０００，０００）等を挙げることができるがこの限りではない。
【００１７】
なお、ポリビニルピロリドンの分子量は、「重量平均分子量」で表記されることが多いため、上記を含め、本実施形態でのポリビニルピロリドンの分子量は特に断りがない限り、重量平均分子量とする。
重量平均分子量は、市販の測定装置で測定することが可能であり、例えば、ＧＣＰ（ゲル浸透クロマトグラフィー）法での測定が可能である。
なお、ＧＣＰ法は、ＥＳＣ（サイズ排除クロマトグラフィー）法とも呼ばれる。ＧＣＰ法であれば、測定する物質が高分子であっても、モノマー等が混合している場合（高分子単体の物質ではない場合）、測定時に検量線と併用して、分子量を推測することも可能である。
【００１８】
本実施形態に係るインクに用いられる分散剤は、分散媒や粒子の大きさ等によって適宜選択する必要があるが、アニオン系分散剤、又はノニオン系分散剤が好ましい。具体的には、ポリオキシエチレンアルキルエーテルリン酸（塩）、ポリオキシエチレンアルキルエーテル硫酸塩、ポリオキシエチレンアルキルエーテル酢酸塩、ポリオキシエチレンアルキルエーテル琥珀酸塩、ポリオキシエチレンスチレン化フェニルエーテル、モノラウリン酸ポリグリセリル、モノミリスチン酸デカグリセリル、モノオレイン酸ポリグリセリル、ポリオキシエチレンフィロステロール、等が好ましい。具体的には、ＮＩＫＫＯＬ  ＤＤＰ−８ＮＶ、ＤＤＰ−８、ＤＤＰ−１０、ＢＰＳ−１０、ＮＩＫＫＯＬ  Ｄｅｃａｇｌｙｎ  １−Ｌ、１−Ｍ、１−ＯＶ（日光ケミカルズ）、プライサーフ  Ａ２１２Ｃ、Ａ２１５Ｃ、Ａ２０８Ｆ、Ｍ２０８Ｆ、Ａ２０８Ｎ、Ａ２０８Ｂ、Ａ２１０Ｂ、Ａ２１９Ｂ、ＤＢ−０１、ＡＬ、ＤＢＳ、ノイゲン  ＥＡ−１５７、ＥＡ−１６７、ＥＡ−１７７、ＥＡ−１９７Ｄ、ＥＡ−２０７Ｄ（第一工業製薬）等を挙げることができるがこの限りではない。
【００１９】
なお、本実施形態では、これらの分散剤を単独で、又は複数混合して用いてもよい。また、インクの組成物として用いる以外にも、銀ナノ粒子回収時に、分散剤を添加した分散液を遠心分離等で処理することで、粒子が凝集しにくく、再分散しやすい粒子が得られる。
インクにおける分散剤の添加量は、０．１重量％以上５重量％以下の範囲内であることが好ましい。分散剤の添加量が０．１重量％を下回ると分散安定性が低下し、５重量％を上回ると印刷適性が低下することがある。また、分散剤は、破泡剤として酸化珪素微粉末を含んでいてもよい。更に、分散剤は、エマルジョン化されていてもよい。
また、本実施形態に係るインクは、分散剤以外にも、例えば、色素、消泡剤、レベリング剤、硬化剤、等の添加剤を有してもよい。
【００２０】
本実施形態に係るインクが有する分散媒としては、例えば、水、エタノール、イソプロピルアルコール、グリセリン、プロピレングリコール、ポリエチレングリコール３００（平均分子量３００）等の各成分を挙げることができる。分散媒は、狙いとするインクの物性に合わせて上記成分を適宜混合して用いてよい。インクにおける上記成分の配合割合は特に限定するものではないが、インクジェット法ではノズルでのインクの乾燥を防止するために、例えば、グリセリン、プロピレングリコール、ポリエチレングリコール３００のような沸点１８０℃以上の多価アルコール１種以上を合計で、インクジェット印刷用インク（以下、単にインクジェットインクとも称する）中に１重量％以上５０重量％以下の範囲内で含有していることがより好ましい。インクジェットインク中における上記成分の含有量が１重量％より少ないと、インクの乾燥が起こりやすくなりノズルの目詰まりの原因となることがある。また、インクジェットインク中における上記成分の含有量が５０重量％を超えると、錠剤表面における印字表面の乾燥が遅くなりすぎて、印刷した錠剤同士が接触したときに未乾燥のインクがもう一方の錠剤に付着して汚れとなるといった不具合の原因となることがある。
【００２１】
また、本実施形態のインクがインクジェットインクの場合、その粘度は室温（２５℃）下で２ｍＰａ・ｓ以上６ｍＰａ・ｓ以下の範囲内が好ましい。インクジェットインクの粘度が２ｍＰａ・ｓより低いと、インク吐出時に液滴が散ってサテライト（インクの飛び散り）ができやすくなる傾向がある。また、インクジェットインクの粘度が６ｍＰａ・ｓより高いと、吐出速度が遅くなり、印字も遅くなることがある。なお、上記単位「ｍＰａ・ｓ」は、「ｍＰｓ」とも表記される。
【００２２】
本実施形態に係るインクは、塗工面に金属光沢を呈する、即ち被印刷物上で金属光沢を示す。これにより、多角度測色を行うと、金属光沢の特徴の一つであるフリップフロップ性がみられる。ここで「フリップフロップ性」とは、メタリック感（金属光沢感）を数値化する方法の一つであり、視覚の方向性（見る位置）によって明度や色相の差があることをいう。多角度測色は、例えば、多角度測色計（ＢＹＫ−Ｇａｒｄｎｅｒ社製、ＢＹＫ−ｍａｃ、２５℃、Ｄ５０／２°）で測定を行うことができる。また、観察角度１５°、４５°、１１０°の各明度（Ｌ＊）の測定値から、下記（１）式によりフロップインデックス（Ｆｌｏｐ  Ｉｎｄｅｘ）を計算で求めることができる。なお、下記（１）式における「Ｌ＊１５」、「Ｌ＊４５」及び「Ｌ＊１１０」は、観察角度１５°、４５°及び１１０°における各明度（Ｌ＊）の測定値をそれぞれ示している。
Ｆｌｏｐ  Ｉｎｄｅｘ＝２．６９・（Ｌ＊１５−Ｌ＊１１０）１．１１／（Ｌ＊４５）０．８６
・・・（１）
【００２３】
なお、上記（１）式は、特開２００８−１２６１２６号公報に開示されているフロップインデックス計算式を参考にした。
フロップインデックスはフロップ感を数値化したものであり、値が大きいほど金属光沢が強くみえるため、計算値が４以上である場合に金属光沢があると判断する。
【００２４】
（印刷方法）
本実施形態に係るインクは、印刷方法は問わず、例えば、インクジェットやバーコート、スピンコートといった手法により印刷、塗工が可能である。なかでもインクジェット法は、版を用いることなく画像等が印刷でき、形状及び性状が種々な物に印刷可能であるうえ、少量のインクで印刷されることから印刷部の厚みが薄くなり、高い表面抵抗率が期待されることから好ましい。
また、被印刷物は、印刷部の保護のために、印刷部の上にトップコートを有していてもよい。
【００２５】
（被印刷物）
本実施形態に係る被印刷物は、印刷基材と、その印刷基材の印刷面に、上記のインクを使用して印刷された印刷部を備える。
印刷基材の印刷面は、非導電性を有することが好ましい。印刷基材を構成する材料としては、例えば、ポリエチレンテレフタレート（ＰＥＴ）等のポリエステル、ビニル樹脂、ガラス、紙、等を挙げることができる。インクの密着性向上、又はその他の目的のために、印刷基材の印刷面を構成する表面層が親水化処理等の表面処理を施した被印刷物を用いてもよい。印刷基材は、複数の積層体から構成されていてもよい。
【００２６】
本実施形態の被印刷物は、印刷基材の印刷面に銀ナノ粒子をインク化して印刷することで、印刷部が金属光沢を示す。また、銀ナノ粒子の表面がポリビニルピロリドンで保護されているため、印刷部が低い導電性の性状となる。また、印刷部に存在する銀ナノ粒子は、ポリビニルピロリドンによって表面が保護されているため、銀ナノ粒子同士が融着しないか融着し難い。すなわち、粒径がナノメートルレベルまで微細化された銀ナノ粒子で覆われた印刷部の表面は金属光沢を示すが、銀ナノ粒子同士が融着していないため低い導電性を示す。
このような印刷部を被印刷物に設けることが可能なことで、電波を透過する必要のある部材への印刷や、内部回路の破壊防止に繋がることが期待される。近年、スマートフォンやセンサー用途で必要とされている電磁波を透過する、金属調の意匠膜等も作製可能である。
【実施例】
【００２７】
以下に、実施例として、銀ナノ粒子の製造、インク化、印刷等の方法、印刷部の評価等を示す。しかし、本発明はこれらに限定されるものではない。
【００２８】
＜実施例１＞
〔シュウ酸銀の合成〕
シュウ酸二水和物（関東化学社製）９．９２ｇに蒸留水６０ｍＬを加え加温しながら溶解させた。その溶液を１１０℃のオイルバス中で攪拌しながら、当該溶液中に、硝酸銀（関東化学社製）２６．７ｇに２０ｍＬの蒸留水を加え加温しながら溶解させたものを加えて、１時間加熱攪拌を続けた。析出したシュウ酸銀を自然ろ過で回収し、回収したシュウ酸銀を、熱水２００ｍＬ、エタノール（関東化学社製）５０ｍＬでろ過洗浄した後、遮光デシケーター内で減圧しながら室温乾燥した。こうして得たシュウ酸銀の収量は、２１．６ｇ（収率９０．４％）であった。
【００２９】
〔銀ナノ粒子の合成〕
水４．０ｇにポリビニルピロリドンとしてピッツコールＫ−３０（第一工業製薬社製）２．４ｇを添加し水溶液を調製した分散媒に、上述の工程で得たシュウ酸銀０．４８ｇを加え、８０℃のオイルバスで加熱攪拌した。その加熱攪拌を５時間実施することで灰色に変化した分散液を得た。その分散液について、放熱したところに水４０ｍＬを加え、遠心分離（ベックマン・コールター社製、ＡｖａｎｔｉＨＰ−２６ＸＰ、１５、０００ｒｐｍ３０分間）により分離することで、灰色固形物０．３５ｇを得た。この灰色固形物が本実施例に係る銀ナノ粒子、即ちポリビニルピロリドンで表面が保護された銀ナノ粒子である。
なお、ピッツコールＫ−３０の重量平均分子量は４５，０００であった。
【００３０】
〔銀ナノ粒子の観察〕
上記工程により得られた銀ナノ粒子を、走査型電子顕微鏡（日立ハイテクノロジー社製、ＳＥＭ  Ｓ−４８００）を用いてＳ−ＴＥＭモード（加速電圧３０ｋＶ）で観察したところ、粒径が１０〜１０００ｎｍ程度の球状又は平板状粒子が観察された。その結果を図１に示す。より詳しくは、図１は、実施例１で得た銀ナノ粒子の水溶媒分散液を基板（銅メッシュ・マイクログリッド）に垂らし乾燥させた後に観察した銀ナノ粒子の走査型電子顕微鏡像である。
【００３１】
次に、得られた銀ナノ粒子について、溶媒への分散性を評価した。その評価結果として、得られた銀ナノ粒子が水に良好に分散したことを確認した。すなわち、その水分散液の動的光散乱粒度測定（日機装社製、Ｎａｎｏｔｒａｃ  ＵＰＡ−ＥＸ１５０）により、得られた銀ナノ粒子は平均粒径２３ｎｍで良好に分散していることがわかった。その結果を図２に示す。また、図２に示した実線は、累積度数（％）を示している。
上記のようにして得られた銀ナノ粒子０．１ｇを、１０ｇの水に分散して作製した水分散液の吸光スペクトル（島津製作所社製、紫外可視分光光度計  ＵＶ−２６００、透過モード）を図３に示す。図３から、実施例１に係る銀ナノ粒子分散液は、吸光スペクトルにおいて、３００ｎｍ以上５５０ｎｍ以下の波長領域に第１のピークを有し、６００ｎｍ以上１３００ｎｍ以下の波長領域に、第１のピークよりもブロードな第２のピークを有していることがわかった。
【００３２】
〔インクジェットインクの調製〕
水７．０ｇ、グリセリン２．０ｇ、イソプロピルアルコール１．０ｇを混合した溶媒に、分散剤であるＮＩＫＫＯＬ  Ｄｅｃａｇｌｙｎ  １−Ｌ（日光ケミカルズ社製）０．５ｇを溶解させた分散媒を作製し、その分散媒に対し、上述の工程で得た銀ナノ粒子４．０ｇを分散させよく攪拌した後、シリンジフィルター（Ｗｈａｔｍａｎ社製、２５ｍｍ  ＧＤ／Ｘシリンジフィルター（ＧＦ／Ｂ  １．０μｍ））に通し、インクジェット印刷用のインク、即ちインクジェットインクを調製した。この場合、分散媒の合計量１０ｇに対して、グリセリン２ｇのため、グリセリンの重量％は２０％となる。また、分散媒１０ｇに対して銀ナノ粒子４ｇのため、銀ナノ粒子の重量％は４０％となる。以下同様に計算する。
なお、インクジェットインクの粘度は４ｍＰｓであった。また、グリセリンの沸点は、２９０℃であった。
インクの粘度測定は、山一電機社製  ＶＭ−１Ｇ−Ｌ／ＤＤ−１Ａを用いて測定時のインク液温２５℃で測定を行った。
【００３３】
〔インクジェット印刷〕
上記工程により調整したインクジェットインクを用いて、印刷テストを行った。この印刷テストでは、ノズル数６のドロップオンデマンド型インクジェットヘッドを用い、１ドロップ１０ｐＬの印刷ドロップ量にてテストパターンを印刷した。印刷内容（印刷画像）には、５ｃｍ×５ｃｍの正方形を塗りつぶした画像を用いた。被印刷物の印刷基材としてコロナ処理を行った７５μｍＰＥＴフィルム（ルミラーＴ６０、東レ社製）を用いたところ、印刷した画像には銀色の強い光沢がみられた。
【００３４】
得られた印刷部に対し、表面抵抗率抵抗率計（ＨｉｒｅｓｔａＩＰ  ＭＣＰ−ＨＴ２６０、三菱化学社製）を用いて表面抵抗率を測定した。測定条件は、ＰＲＯＢＥ  ＴＹＰＥ：ＨＲＳ、ＳＵＰＰＬＹ  ＶＯＬＴＡＧＥ：１０Ｖで測定を行った。その結果、表面抵抗率は５．０１×１０１０Ωであった。
得られた印刷部に対し、分光光度計（米国  Ｘ−Ｒｉｔｅ社製「Ｘ−Ｒｉｔｅ  Ｔ−５３０」）を用いて色度（Ｌ＊ａ＊ｂ＊表色系）を測定した。測定結果を表１に示す。
【００３５】
【表１】
2020183486.tif 000002
【００３６】
なお、Ｌ＊ａ＊ｂ＊表色系とは、ＣＩＥ（国際照明委員会）が推奨した、次の３つの値を使った座標で表した表色系である。Ｌ＊は明るさを示し、０から１００まで数値が大きいほど明るくなる。
色みはａ＊、ｂ＊で表し、ａ＊、ｂ＊ともに０の場合は無彩色となる。ａ＊がプラスの方向になるほど赤みが強くなり、マイナスの方向になるほど緑みが強くなる。また、ｂ＊がプラスの方向になるほど黄みが強くなり、マイナスの方向になるほど青みが強くなる。なお、この３つの軸が直交して交わる点は、Ｌ＊＝５０、ａ＊＝０、ｂ＊＝０である。
【００３７】
＜実施例２＞
実施例１で用いたインクに対し、分散剤としてＮＩＫＫＯＬ  Ｄｅｃａｇｌｙｎ  １−Ｍ（日光ケミカルズ社製）０．５ｇを用いた以外は、実施例１と同様にインクを調製した。こうして調製した実施例２に係るインクを用いて印刷テストを行ったところ、印刷部は金属光沢を示し、表面抵抗率は３．７９×１０１０Ωであった。
【００３８】
＜実施例３＞
被印刷物の印刷基材として、ＰＥＴフィルムではなくキャストコート紙（ミラーコート・プラチナ、王子製紙社製）を用いた以外は実施例１と同様に印刷テストを行ったところ、印刷部は金属光沢を示し、表面抵抗率は３．３８×１０９Ωであった。
得られた印刷部を、走査型電子顕微鏡（日立ハイテクノロジー社製、ＳＥＭ  Ｓ−４８００）を用いてＳＥＭモード（加速電圧５ｋＶ）で観察したところ、銀ナノ粒子は融着しておらず、球状、平板状、又は多面体状の形状を保っている様子がみられた。その結果を図４に示す。
また、印刷部に対し多角度測色（ＢＹＫ−Ｇａｒｄｎｅｒ社製、ＢＹＫ−ｍａｃ）を行ったところ、角度によってＬ＊の値に変化があり、フロップ性がみられた。結果を表２に示す。また、この時のフロップインデックスは５．２２となった。
なお、実施例２で用いたインクを用いても、実施例３と同様のフリップフロップ性を示した。
【００３９】
【表２】
2020183486.tif 000003
【００４０】
＜比較例１＞
実施例１で用いたインクに対し、分散剤を用いなかった以外は、実施例１と同様にインクを調整した。印刷テストを行ったところ、印刷部の印刷濃度が薄く、金属光沢を示さなかった。これは、分散剤を添加しなかったことで、銀ナノ粒子の分散性が不十分となり凝集し、ノズルから吐出される銀ナノ粒子量が減少したためと考えられる。
【産業上の利用可能性】
【００４１】
以上説明したように、本発明では、ポリビニルピロリドンで表面が保護された銀ナノ粒子をインク化して印刷することで、印刷部が金属光沢を示し、かつ低い導電性である被印刷物を提供することができる。このような印刷部を設けることが可能なことで、電波を透過する必要のある部材への印刷や、内部回路の破壊防止が期待され、幅広く電子機器へ使用できる。
【図１】
2020183486.tif 000004
【図２】
2020183486.tif 000005
【図３】
2020183486.tif 000006
【図４】
2020183486.tif 000007